(57)【要約】  本発明は、転写構造、及び第１基板表面上に備えられた薄膜を供給する工程であって、前記転写構造が支持層及び膜接触層を含み、前記転写構造が前記薄膜と接触する前記工程；前記第１基板を除去して、膜接触層と接触する薄膜を有する転写構造を得る工程；得られた転写構造と第２基板表面を接触させる工程；ならびに前記膜接触層を除去する工程を含み、それにより第２基板表面へと薄膜を転写する、第１基板から第２基板へと薄膜を転写する方法を開示する。【選択図】図１（Ａ）
2014525134.tif 000002
【特許請求の範囲】
【請求項１】
第１基板から第２基板へと薄膜を転写する方法であって、下記工程：
（ａ）転写構造、及び第１基板表面上に備えられた薄膜を供給する工程であって、前記転写構造が支持層及び膜接触層を含み、前記転写構造が前記薄膜と接触する前記工程；
（ｂ）前記第１基板を除去して、膜接触層と接触する薄膜を有する転写構造を得る工程；
（ｃ）前記工程（ｂ）で得られた転写構造と第２基板表面を接触させる工程；ならびに
（ｄ）前記膜接触層を除去する工程、
を含む前記方法。
【請求項２】
前記薄膜が、１以上の膜であり、各膜が原子層、分子層、又はイオン層の厚みを有する、請求項１に記載の方法。
【請求項３】
前記支持層が、工程（ｄ）の除去の前又は除去の間に剥離される、請求項１又は２に記載の方法。
【請求項４】
前記薄膜が、グラフェン、窒化ホウ素（ＢＮ）、二硫化モリブデン（ＭｏＳ２）、モリブデン−硫黄−ヨウ素（ＭｏＳＩ）、テルル化モリブデン（Ｖ）（ＭｏＴｅ２）、テルル化ニオブ（ＩＶ）（ＮｂＴｅ２）、セレン化ニッケル（ＮｉＳｅ２）、二硫化タングステン（ＷＳ２）、銅（Ｃｕ）、金（Ａｕ）、銀（Ａｇ）、プラチナ（Ｐｔ）、パラジウム（Ｐｄ）、シリコン（Ｓｉ）、ガリウムヒ素（ＧａＡｓ）、インジウムガリウムヒ素（ＩｎＧａＡｓ）、銅インジウムガリウムヒ素、イットリウムバリウム酸化銅、チタン酸ストロンチウム（ＳｒＴｉＯ３）、テルル化カドミウム（ＣｄＴｅ）、ガリウムインジウムリン（ＧａＩｎＰ）、アルミナ（Ａｌ２Ｏ３）、及びこれらの組み合わせからなる群より選択される、請求項１〜３のいずれか１項に記載の方法。
【請求項５】
前記薄膜がパターン化されている、請求項１〜４のいずれか１項に記載の方法。
【請求項６】
前記支持層がエラストマーを含む、請求項１〜５のいずれか１項に記載の方法。
【請求項７】
前記エラストマーが、ポリ（ジメチルシロキサン）、ポリウレタン、ブタジエン−アクリロニトリルコポリマー、パーフルオロアルコキシポリマー、ポリエチレン、ポリ（エチルアクリレート）、ポリイソプレン、ポリブタジエン、ポリクロロペン（ｐｏｌｙｃｈｌｏｒｏｐｅｎｅ）、及びこれらの組み合わせからなる群より選択される、請求項６に記載の方法。
【請求項８】
前記支持層がパターン化されている、請求項１〜７のいずれか１項に記載の方法。
【請求項９】
前記支持層が１００μｍ〜１０ｍｍの厚みを有する、請求項１〜８のいずれか１項に記載の方法。
【請求項１０】
前記支持層が、前記薄膜を前記膜接触層と接触させながら前記第１基板表面から前記第２基板表面へと前記薄膜を転写する間、前記薄膜に支持を提供する、請求項１〜９のいずれか１項に記載の方法。
【請求項１１】
前記膜接触層がポリマーを含む、請求項１〜１０のいずれか１項に記載の方法。
【請求項１２】
前記ポリマーが、ポリスチレン、ポリカーボネート、ポリ（メチルメタクリレート）、ポリジメチルシロキサン、ポリイソブチレン、ジビニルシロキサン−ビス−ベンゾシクロブテン樹脂、ポリ（スチレンスルホン酸）、ポリアクリル酸、ポリ（アリルアミン塩酸塩）、ポリイミド、テトラフルオロエチレン及び２，２−ビストリフルオロメチル−４，５−ジフルオロ−１，３−ジオキソールのコポリマー、フッ素化メタクリレートポリマー、フルオロアクリレートポリマー、パーフルオロ（１−ブテニルビニルエーテル）ホモコポリマー、及びこれらの組み合わせからなる群より選択される、請求項１１に記載の方法。
【請求項１３】
前記膜接触層が１０〜５０００ｎｍの厚みを有する、請求項１〜１２のいずれか１項に記載の方法。
【請求項１４】
前記薄膜と膜接触層の接触がファンデルワールス相互作用による、請求項１〜１３のいずれか１項に記載の方法。
【請求項１５】
前記薄膜が、エレクトロスピニング、スピンコーティング、プレーティング、化学溶液堆積、化学気相成長、プラズマ化学気相成長、原子層堆積、加熱蒸着、電子ビーム蒸着、分子線エピタキシー、スパッタリング、パルスレーザー堆積、陰極アーク堆積、電子流体力学的堆積、インクジェットプリント、エアゾール噴霧、浸漬塗布、ドロップキャスティング、物理気相成長、真空昇華、ドクターブレード及びこれらの組み合わせによって第１基板表面上に供給される、請求項１〜１４のいずれか１項に記載の方法。
【請求項１６】
前記第２基板がリジッド基板又はフレキシブル基板である、請求項１〜１５のいずれか１項に記載の方法。
【請求項１７】
前記第２基板がパターン化されている、請求項１〜１６のいずれか１項に記載の方法。
【請求項１８】
工程（ａ）の供給の前又は後に、前記薄膜をパターン化する工程をさらに含む、請求項１〜１７のいずれか１項に記載の方法。
【請求項１９】
工程（ｃ）の接触が、前記転写構造に対して０．０１〜８ｂａｒの圧力を印加することを含む、請求項１〜１８のいずれか１項に記載の方法。
【請求項２０】
前記第２基板が薄膜デバイスに含まれる、請求項１〜１９のいずれか１項に記載の方法。
【請求項２１】
請求項１〜１９のいずれか１項に記載の方法により前記基板表面上に転写された薄膜を有する基板を含むデバイス。 
【発明の詳細な説明】
【技術分野】
【０００１】
本発明は、薄膜の転写方法に関する。具体的には、前記方法は、１つの基板から別の基板に薄膜を転写する方法である。
【背景技術】
【０００２】
グラフェン及び、ホウケイ酸（ＢＮ）等のその他の層をなす材料は、互いに結合した原子又はイオンの二次元シートを含み、前記シートの有効厚さが原子又は分子厚さ（通常２ｎｍ未満）のオーダーであり、これはマイクロメートルから最大センチメートルに及ぶオーダーの横方向の寸法よりもはるかに小さいものである。これら及び薄Ｓｉ層、ＩｎＧａＡｓ、銅−インジウム−ガリウム−ヒ素層等のその他の材料は、電子デバイス、電子光学デバイス、光学センサデバイス及びサーマルデバイスにおける導体、半導体又は絶縁体として、機械強度及び強靭性利用のため、保存のため、又はセンサを包含する表面改質のための多くの潜在用途を有している。
【０００３】
しかしながら、これらの多数の実際的応用の開発のための主な処理課題として、転写膜の特性を損なわずに製造するための信頼できる、堅牢で適当な方法で、これらの膜のパターン化及び成長基板から標的基板への転写のための適当な方法がないことが挙げられる。これは、薄膜は単一又は数種の原子シート形態であることが多く、従って非常に脆弱であることから、特にやりがいがある。
【０００４】
Ｘ．Ｓ．Ｌｉら（非特許文献１及び２を参照）は、銅（Ｃｕ）成長基板をエッチングにより除去して（ｅｔｃｈｅｄ  ａｗａｙ）、エッチング溶液中に浮遊しているグラフェンと接触する標的基板上にグラフェンを剥離する１つの方法を記載している。この方法は、標的基板への転写シートのレジスタに対して何らの可能性も与えない。また、標的基板がエッチング溶液に適合しない可能性があり、さらには汚染源となり得ることから、適用が大きく制限される。
【０００５】
Ｘ．Ｌｉａｎｇら（非特許文献３を参照）は、シリコンで作られたハードスタンプと共にグラフェンシートに対して室温での接着剤として作用し、ＨＯＰＧ結晶から多層グラフェンシートを抽出して、別の熱硬化性接着剤層又は疎水性酸化ケイ素表面上に成膜する、樹脂材料系の熱剥離型（ＴＲ）接着剤層の使用を記載している。グラフェンをシリコンスタンプに付着するために接着剤層を使用することから、標的基板へのグラフェンの転写は、剥離温度における標的ｖｓＴＲ接着剤の相対的接着強度に大きく依存している。また、これは、典型的には標的基板又は高表面エネルギ基板（疎水性酸化ケイ素表面等）上に接着剤層が存在していることを必要とする。これは、標的表面が一般的には接着剤層又は強固な接着面を有していない可能性があることから、特に電子工学、半導体及び絶縁体への適用について、この方法の適用可能性を大きく制限している。さらに、接着剤層はグラフェンに対して構造的な損傷を引き起こす可能性があり、転写された二次元（２−ｄ）層材料の表面を著しく汚染する可能性がある。同様の方法がＢａｅ  Ｓ．ら（非特許文献４及び５を参照）によって開示されており、これもまた支持体及び転写材料として熱剥離型テープを採用しており、当該プロセスはロール・ツー・ロール方式により実施される。
【０００６】
Ｌ．Ｓｏｎｇら（非特許文献６を参照）は、パターン化グラフェン膜への接着層としての金の使用、及び基板から金／グラフェン複合膜をリフトオフするために金膜に接着する感圧接着剤としての熱剥離型（ＴＲ）テープの使用を記載している。その後、このアッセンブリを所望の標的基板上に接触させ、ＴＲテープの剥離温度まで加熱して、標的基板上に金／グラフェン複合膜を剥離する。その後、標準的なヨウ化カリウムエッチング液によって金を除去する。このアプローチは、標的基板及びグラフェン間の強固な接着に依存してグラフェンに対するＴＲテープとの競合を成功させるものであり、所望の標的基板に接着剤層又は高エネルギ表面が存在していることを必要とする。さらに、金（又はその他の金属）をグラフェンを転写するための接着層として使用することは、金（又はその他の金属）エッチング液を許容することができない基板との普遍的な不適合性を生じる。
【０００７】
同様に、Ｓ．Ｕｎａｒｕｎｏｔａｉら（非特許文献７及び８を参照）は、感圧性ポリイミドテープにグラフェンを接着するためにグラフェン上の接着層として金及びその他の金属膜を使用することを記載している。その後、この全アッセンブリを基板から剥がし、標的基板上に置く。ポリイミドテープは、その後酸素プラズマ中でエッチングにより除去され（ｅｔｃｈｅｄ  ｏｆｆ）、金膜は金エッチング液中でエッチングにより除去される。そのようなピーリング方法は、ラマン分光法における欠陥バンドの強度から明らかにされるように、グラフェン膜の著しい変形及び破損を引き起こすであろう。
【０００８】
Ｊ．Ｄ．Ｃａｌｄｗｅｌｌら（非特許文献９）もまた、熱剥離型テープを用いてＳｉＣからグラフェン膜を剥脱することによる関連する競合接着アプローチを採用している。この転写方法は、熱剥離型テープとの共形接触が乏しいことから、ＳｉＣ表面上に小さいグラフェン部分を後に残す。この方法の改良についても記載されており（非特許文献１０を参照)、ポリ（メチルメタクリレート）（ＰＭＭＡ）層が、熱剥離型テープ及びグラフェンの間に導入されている。しかしながら、この方法においても、依然として、熱剥離型テープよりむしろ標的基板へのグラフェンの強固な接着を達成することに依存している。
【０００９】
Ｍ．Ｊ．Ａｌｌｅｎら（非特許文献１１を参照）は、酸化グラフェンシートを獲得するため、それぞれ第１基板上に成膜され、第２基板へと転写するためのポリ（ジメチルシロキサン）（ＰＤＭＳ）スタンプ及び数層グラフェン（ＦＬＧ）の使用を記載している。そのような直接的な物理的剥脱を介する転写膜の品質は劣っており、信頼できないことがこの報告にある光学画像から明らかである。この方法の２つの主な問題は、（ｉ）ＰＤＭＳスタンプがグラフェンシートに対して高い親和性を有していないこと、及び（ｉｉ）グラフェン及び標的間の接着が十分でない場合、ＰＤＭＳスタンプに接着するグラフェンシートが標的基板に転写されない可能性があることである。
【００１０】
Ｘ．Ｓ．Ｌｉら（非特許文献１２を参照）、Ｘ．Ｓ．Ｌｉら（非特許文献１を参照）及びＡ．Ｒｅｉｎａら（非特許文献１３及び１４を参照）は、成長基板がエッチングにより除去される際にグラフェンシートに対して「キャリア」フィルムとしてはたらくポリ（メチルメタクリレート）（ＰＭＭＡ）のポリマー膜を使用した。その後、ＰＭＭＡ／グラフェン複合膜を標的基板上に置き、ＰＭＭＡをアセトンに溶解してグラフェン膜を転写した。このアプローチの主な不利益は、「キャリア」フィルムが脆弱であり、グラフェンシートの微小クラッキング及び機械的損傷を生じるワーピング、伸展又は屈曲及びシワを生じる傾向があることである。さらに、キャリアフィルムの形成の間に凍結される固有応力も、転写の間にグラフェン膜を損傷（破損）する膜の変形（ワーピング）を引き起こし、その品質を低下し、適用を制限している。また、そのような方法では、下部のパターンを標的基板上にパターン化することができない。パターン化された膜が望ましい場合、これらは、別々に規定される必要があり、キャリアフィルム法は標的基板上での正確なパターン化について何らの可能性も与えない。
【００１１】
上記方法は、スタンプ又はキャリアシートとしてのグラフェンシートに接着した第１接着層を有することに依存して、第２接着層の使用を介する等してさらに強固に標的表面を接着可能とすることによって標的基板への転写を達成することが明らかである。これは、基板の特性に対して厳しい要求を課すものである。さらに、接着剤の使用は、電子工学及び半導体における多くの適用と適合しない可能性があり、さらに、この方法では基板のパターン化ができない。
【００１２】
現在の技術水準における方法は、典型的には、キャリアフィルムのワーピング、伸展又は屈曲によって転写の間の負荷／歪みにより薄膜シートを損傷し、また、転写グラフェン又は薄膜シートを損傷することなく過酷なクリーニングプロセスに供することができないことから、一般的には除去できない接着（接着剤）層による汚染を許してしまう。さらに、一部の転写方法は、最初の接着層を除去するための最終的な化学エッチングの使用及び／又はクリーニング工程を必要とし、数多くの基板及び製造プロセスとの普遍的な適合性をさらに制限している。また、熱剥離型テープの使用も、付着した薄膜の伸展変形及び破損を必然的に招き、標的基板上へのパターン化膜の正確な配置と本質的に適合しない。加えて、これらの転写プロセスのいずれも、二次元薄膜の同時パターン化はできない。
【００１３】
従って、１つの基板からもう一方へと薄膜を転写するための改良されたプロセスが必要とされている。
【先行技術文献】
【非特許文献】
【００１４】
【非特許文献１】Science 2009, 324:1312
【非特許文献２】ECS Transactions, 2009, 19:41
【非特許文献３】X. Liangら(Nano Lett. 2007, 7:3840)
【非特許文献４】Nature Nanotech, 2010, 5:574;
【非特許文献５】ACS Nano, 2011, 6:2096
【非特許文献６】ACS Nano 2009, 3:1353
【非特許文献７】Appl. Phys. Lett. 2009, 95:202101;
【非特許文献８】ACS Nano, 2010, 4:5591
【非特許文献９】ACS Nano, 2010, 4:1108
【非特許文献１０】Carbon Nanotubes, Graphene, and Associated Devices Iii, Vol. 7761 (Eds: D. Pribat, Y. H. Lee, M. Razeghi）Spie-Int Soc Optical Engineering, Bellingham 2010
【非特許文献１１】Adv. Mater. 2009, 21:2098
【非特許文献１２】Nano Lett. 2009, 9:435
【非特許文献１３】The Journal of Physical Chemistry C, 2008, 112:17741
【非特許文献１４】Nano Letters, 2009, 9:30
【発明の概要】
【発明が解決しようとする課題】
【００１５】
本発明は、先行技術における少なくとも１つの課題に取り組み、成長基板から標的基板へと薄膜を転写する方法を提供することを課題とする。
【課題を解決するための手段】
【００１６】
第１の態様によれば、第１基板から第２基板へと薄膜を転写する方法が提供され、前記方法は、
（ａ）転写構造、及び第１基板表面上に備えられた薄膜を供給する工程であって、前記転写構造が支持層及び膜接触層を含み、前記転写構造が前記薄膜と接触する前記工程；
（ｂ）前記第１基板を除去して、膜接触層と接触する薄膜を有する転写構造を得る工程；
（ｃ）前記工程（ｂ）で得られた転写構造と第２基板表面を接触させる工程；ならびに
（ｄ）前記膜接触層を除去し、これによって第２基板表面上に薄膜を転写する工程
を含む。
【００１７】
薄膜は、本発明の目的に応じた任意の適当な薄膜であればよい。例えば、薄膜は、グラフェン、窒化ホウ素（ＢＮ）、二硫化モリブデン（ＭｏＳ２）、モリブデン−硫黄−ヨウ素（ＭｏＳＩ）、テルル化モリブデン（Ｖ）（ＭｏＴｅ２）、テルル化ニオブ（ＩＶ）（ＮｂＴｅ２）、セレン化ニッケル（ＮｉＳｅ２）、二硫化タングステン（ＷＳ２）、銅（Ｃｕ）、金（Ａｕ）、銀（Ａｇ）、プラチナ（Ｐｔ）、パラジウム（Ｐｄ）、シリコン（Ｓｉ）、ガリウムヒ素（ＧａＡｓ）、インジウムガリウムヒ素（ＩｎＧａＡｓ）、銅インジウムガリウムヒ素（ＣＩＧＳ）、イットリウムバリウム酸化銅（ＹＢＣＯ）、チタン酸ストロンチウム（ＳｒＴｉＯ３）、テルル化カドミウム（ＣｄＴｅ）、ガリウムインジウムリン（ＧａＩｎＰ）、アルミナ（Ａｌ２Ｏ３）、又はこれらの組み合わせから選択されてもよいが、これらに限定されない。
【００１８】
特定の態様によれば、薄膜は、原子層又は分子層の厚みを有する膜であればよい。具体的には、薄膜は、グラフェン膜であってもよい。
【００１９】
薄膜は、任意の適当な方法によって第１基板表面上に供給されればよい。例えば、薄膜は、エレクトロスピニング、スピンコーティング、プレーティング、化学溶液堆積、化学気相成長、プラズマ化学気相成長、原子層堆積、加熱蒸着、電子ビーム蒸着、分子線エピタキシー、スパッタリング、パルスレーザー堆積、陰極アーク堆積、電子流体力学的堆積、インクジェットプリント、エアゾール噴霧、浸漬塗布、ドロップキャスティング、物理気相成長、真空昇華、ドクターブレード又はこれらの組み合わせによって第１基板表面上に供給されてもよいが、これらに限定されない。
【００２０】
薄膜は、パターン化されていてもよく、又はパターン化されていなくてもよい。特定の態様によれば、本発明の方法は、工程（ａ）の供給の前又は後に薄膜をパターン化してパターン化された薄膜を得る工程をさらに含んでいてもよい。
【００２１】
転写構造に含まれる支持層は、第１基板から第２基板表面へと薄膜を転写する間、薄膜と膜接触層とを接触させながら、薄膜に対して適切な支持を供給する任意の適当な支持層であればよい。従って、支持層は、薄膜に対して必要な支持を供給する任意の適当な材料であればよい。特定の態様によれば、支持層はエラストマーを含んでもよい。例えば、エラストマーは、ポリ（ジメチルシロキサン）、ポリウレタン、ブタジエン−アクリロニトリルコポリマー、パーフルオロアルコキシポリマー、ポリエチレン、ポリ（エチルアクリレート）、ポリイソプレン、ポリブタジエン、ポリクロロペン（ｐｏｌｙｃｈｌｏｒｏｐｅｎｅ）、又はこれらの組み合わせから選択されてもよいが、これらに限定されない。
【００２２】
支持層は、適当な厚みであればよい。具体的には、支持層は１００μｍ〜１０ｍｍの厚みを有していてもよい。
【００２３】
転写構造に含まれる膜接触層は、本発明の目的に応じた任意の適当な材料であればよい。特定の態様によれば、膜接触層はポリマーを含んでもよい。例えば、ポリマーは、ポリスチレン、ポリカーボネート、ポリ（メチルメタクリレート）、ポリジメチルシロキサン、ポリイソブチレン、ジビニルシロキサン−ビス−ベンゾシクロブテン樹脂、ポリ（スチレンスルホン酸）、ポリアクリル酸、ポリ（アリルアミン塩酸塩）、ポリイミド、テトラフルオロエチレン及び２，２−ビストリフルオロメチル−４，５−ジフルオロ−１，３−ジオキソールのコポリマー、フッ素化メタクリレートポリマー、フルオロアクリレートポリマー、パーフルオロ（１−ブテニルビニルエーテル）ホモコポリマー、又はこれらの組み合わせであってもよいが、これらに限定されない。
【００２４】
特定の態様によれば、工程（ｂ）における薄膜と膜接触層との接触は、ファンデルワールス相互作用によるものであってもよい。従って、膜接触層は好ましくは適当な厚みを有する。例えば、膜接触層は、約１０〜５０００ｎｍの厚みを有していてもよい。
【００２５】
第１基板は、任意の適当な基板であればよい。具体的には、第１基板は、薄膜が適用され得る任意の適当な基板であればよい。
【００２６】
第２基板は、任意の適当な基板であればよい。具体的には、第２基板は薄膜デバイスに含まれてもよい。薄膜デバイスは、任意の適当なデバイスであればよい。例えば、薄膜デバイスは、電子デバイス、電気光学デバイス、光センサデバイス、又はサーマルデバイスであってもよい。具体的には、薄膜デバイスは、薄膜トランジスタ、太陽電池、発光ダイオード、ソーラーセル、又はバイオセンサであってもよいが、これらに限定されない。
【００２７】
第２基板は、リジッド基板又はフレキシブル基板であってもよい。第２基板はパターン化されていてもよく、又はパターン化されていなくてもよい。
【００２８】
特定の態様によれば、工程（ｃ）における接触は、転写構造に対して０．０１〜８ｂａｒの圧力を印加することを含んでもよい。
【００２９】
特定の態様によれば、転写構造の支持層は、工程（ｄ）における除去の前又は除去の間に剥離されてもよい。
【００３０】
第２の態様によれば、本発明は、上記方法によって基板表面上に転写された薄膜を有する基板を含むデバイスを提供する。
【図面の簡単な説明】
【００３１】
本発明を完全に理解し、容易に実施するため、非限定的な例として単なる例示的な実施態様が記載され、当該記載は添付の説明図を参照する。
【図１（Ａ）】図１（Ａ）は、本発明による薄膜を転写する一般的な方法を示すフローチャートである。
【図１（Ｂ）】図１（Ｂ）は、本発明の特定の実施態様の概略図である。
【図２（Ａ）】本発明の１つの実施態様による転写構造の概略図である。
【図２（Ｂ）】本発明の１つの実施態様による薄膜と接触している転写構造の概略図である。
【図３】図３は、３００ｎｍのＳｉＯ２基板に転写されたグラフェン膜の基板の種々の位置におけるラマン分光法を示す。
【図４】図４は、３００ｎｍのＳｉＯ２基板上に転写されたグラフェン膜の光学画像である。
【図５】図５は、３００ｎｍ（ｚスケールは３０ｎｍ）のＳｉＯ２基板上の残留物のないグラフェン膜の原子間力顕微鏡法を示す。
【図６】図６は、１２×１２ｍｍのホウケイ酸ガラス基板上に転写されたグラフェン膜（３．５×３．５平方ｍｍ、輪郭は黒色線で示される）の写真を示す。
【図７】図７は、直径１インチのサファイア上に転写されたグラフェン膜（１５×１６ｍｍ矩形、輪郭は黒色線で示される）の写真を示す。
【図８】図８は、１２×１２ｍｍのＰＥＴ基板上に転写されたグラフェン膜（１０．５×１０．５平方ｍｍ）の写真を示す。
【図９】図９は、ＰＢＴＴＴ（ｚスケール２０ｎｍ）上に転写されたグラフェン膜の原子間力顕微鏡法を示す。
【図１０】図１０は、ＰＥＤＴ：ＰＳＳＨ（ｚスケール３０ｎｍ）上に転写されたグラフェン膜の原子間力顕微鏡法を示す。
【図１１】図１１は、ｓｐｅｃｔｒｏｓｉｌ上のグラフェン／ＰＭＭＡ交互積層膜の膜紫外可視分光法を示し、（ａ）は転写された単層グラフェンを表し、（ｂ）は（ａ）上の別のグラフェン／ＰＭＭＡの成膜を表し、（ｃ）は（ｂ）上の別の成膜を表す。
【図１２】図１２は、３００ｎｍのＳｉＯ２基板上に堆積された２つのシャドー蒸着された４−ｉｎ−１ポイントＡｕバー電極上に転写されたグラフェン膜の写真を示す。
【図１３】図１３は、径解像度５００μｍによる２×２インチのパターン化されたＳＵ−８テンプレートの写真を示す。
【図１４】図１４は、３００ｎｍのＳｉＯ２基板上のピラー径解像度５００μｍによるパターン化されたＰＤＭＳ支持層の写真を示す。
【図１５】図１５は、単一のゲート掃引で得られた転写グラフェン電界効果トランジスタの転写曲線を示す。
【図１６】図１６は、Ｓｉゲート上の３００ｎｍのＳｉＯ２ゲート誘電体上のフォトリソグラフィにより規定される交互嵌合されたＡｕ／Ｃｒソース−ドレイン電極上に転写されたグラフェン膜の写真を示す。
【図１７】図１７は、シャドー蒸着されたボトムＡｕ電極（Ａ）及びシャドー蒸着されたトップＡｕ電極（Ｂ）上の５０ｎｍのＢＣＢ膜上に転写されたグラフェン膜の写真を示す。（Ｃ）は、デバイスの光学画像を示し、点線は転写されたグラフェンによって覆われる境界を規定する。
【図１８】図１８は、ガラス基板上の８つのフォトリソグラフィによって規定されるバーＡｕ／Ｃｒソース−ドレイン電極上にスピンコートされた１５０ｎｍＰＳ／４０ｎｍＰＢＴＴＴ膜上に転写されたグラフェン膜の写真を示す。矩形パラメーターの拡大部分は、下部のＰＳ／ＰＢＴＴＴ／ボトムＡｕ／Ｃｒ電極を横切って転写されたグラフェンの明確な端部を示す。
【発明を実施するための形態】
【００３２】
例示的な実施態様は、最初に成膜される基板から標的基板へと薄膜を転写する簡便な方法を提供することを目的とする。標的基板は薄膜デバイスに含まれていてもよい。本発明の方法は、薄膜を転写するための信頼できる、堅牢で大規模に実現可能な方法を提供する。具体的には、本発明の方法は、接着層を使用しない。それゆえに、本発明の方法は、１つの基板から別の基板へと薄膜を転写するために接着層の競合に依存し得る薄膜を転写する方法において、そのような接着層の使用と関連する問題を回避する。また、本発明の方法は薄膜のパターン化を可能とする。
【００３３】
第１の態様によれば、第１基板から第２基板へと薄膜を転写する方法が提供され、前記方法は、
（ａ）転写構造、及び第１基板表面上に備えられた薄膜を供給する工程であって、前記転写構造が支持層及び膜接触層を含み、前記転写構造が前記薄膜と接触する前記工程；
（ｂ）前記第１基板を除去して、膜接触層と接触する薄膜を有する転写構造を得る工程；
（ｃ）前記工程（ｂ）で得られた転写構造と第２基板表面を接触させる工程；ならびに
（ｄ）前記膜接触層を除去する工程、
を含む。
【００３４】
１つの基板から別の基板へと薄膜を転写するための方法１００は、通常、図１（Ａ）に示される工程を含む。これらの各工程について、以下に詳述する。
【００３５】
工程１０２は、第１基板表面上に薄膜を適用することを含む。本発明の目的のため、薄膜は、原子層、分子層、又はイオン層の厚みを有する膜を包含する。また、本発明による薄膜は、１つの原子、分子又はイオンの厚みを有する各膜を含む複数の積層膜を包含する。
【００３６】
特定の実施態様によれば、第１基板表面上の薄膜の厚みは、０．１〜１００ｎｍ、０．５〜８０ｎｍ、１〜７０ｎｍ、２〜６０ｎｍ、３〜５０ｎｍ、４〜４０ｎｍ、５〜３０ｎｍ、６〜２０ｎｍ、７〜１０ｎｍであってもよい。具体的には、第１基板表面上の薄膜の厚みは０．１〜１ｎｍであってもよい。
【００３７】
第１基板表面上に適用される薄膜は、任意の適当な薄膜であればよい。例えば、薄膜は、グラフェン、窒化ホウ素（ＢＮ）、二硫化モリブデン（ＭｏＳ２）、モリブデン−硫黄−ヨウ素（ＭｏＳＩ）、テルル化モリブデン（Ｖ）（ＭｏＴｅ２）、テルル化ニオブ（ＩＶ）（ＮｂＴｅ２）、セレン化ニッケル（ＮｉＳｅ２）、二硫化タングステン（ＷＳ２）、又はこれらの組み合わせから選択されてもよいが、これらに限定されない。また、薄膜は、銅（Ｃｕ）、金（Ａｕ）、銀（Ａｇ）、プラチナ（Ｐｔ）、パラジウム（Ｐｄ）、シリコン（Ｓｉ）、ガリウムヒ素（ＧａＡｓ）、インジウムガリウムヒ素（ＩｎＧａＡｓ）、銅インジウムガリウムヒ素（ＣＩＧＳ）、イットリウムバリウム酸化銅（ＹＢＣＯ）、チタン酸ストロンチウム（ＳｒＴｉＯ３）、テルル化カドミウム（ＣｄＴｅ）、ガリウムインジウムリン（ＧａＩｎＰ）、アルミナ（Ａｌ２Ｏ３）、又はこれらの組み合わせ等の金属材料、共有結合材料又はイオン性材料の超薄膜であってもよい。具体的には、薄膜はグラフェン膜であってもよい。
【００３８】
第１基板は、任意の適当な基板であればよい。例えば、第１基板は、薄膜が成膜され、又は成長される任意の適当な基板であればよい。第１基板の選択は、成膜されるか、又は成長される薄膜により異なってもよい。第１基板は、金属箔、支持基板上の金属薄膜、半導体基板又はイオン性基板であってもよい。第１基板は、ガリウムヒ素（ＧａＡｓ）、サファイア、石英、ガラス、酸化マグネシウム（ＭｇＯ）、ランタンアルミネート（ＬａＡｌＯ３）、ネオジウム（ＩＩＩ）ガレート（ＮｄＧａＯｓ）、又は酸化ジルコニウムであってもよいが、これらに限定されない。例えば、薄膜がグラフェンである場合、第１基板は、銅、ニッケル、ルテニウム、パラジウム、プラチナ、インジウム、ホウケイ酸、コバルト、又は炭化ケイ素（ＳｉＣ）であってもよいがこれらに限定されない。薄膜が窒化アルミニウム（ＡｌＮ）である場合、第１基板はシリコン（Ｓｉ）であってもよい。薄膜が二硫化モリブデン（ＭｏＳ２）である場合、第１基板はセレン化インジウム（ＩＩ）（ＩｎＳｅ）であってもよい。薄膜が窒化ガリウム（ＧａＮ）である場合、第１基板は炭化シリコン（ＳｉＣ）であってもよい。薄膜がガリウムヒ素（ＧａＡｓ）である場合、第１基板はｃ−サファイアであってもよい。具体的には、当業者であれば、転写される薄膜に応じて第１基板としてどの基板を使用するかを理解することができるであろう。
【００３９】
薄膜は、任意の適当な方法によって第１基板表面上に適用され得る。例えば、薄膜は、エレクトロスピニング、スピンコーティング、プレーティング、化学溶液堆積、化学気相成長、プラズマ化学気相成長、原子層堆積、加熱蒸着、電子ビーム蒸着、分子線エピタキシー、スパッタリング、パルスレーザー堆積、陰極アーク堆積、電子流体力学的堆積、インクジェットプリント、エアゾール噴霧、浸漬塗布、ドロップキャスティング、物理気相成長、真空昇華、ドクターブレード又はこれらの組み合わせにより第１基板表面上に適用されてもよいが、これらに限定されない。
【００４０】
一旦薄膜が第１基板表面上に適用されると、薄膜は転写構造と接触する。従って、工程１０４は、転写構造及び第１基板表面上に備えられた薄膜を供給することを含み、前記転写構造は薄膜と接触する。工程１０４は、転写構造と第１基板表面上に適用された薄膜とを共形接触させることを含む。具体的には、工程１０４は、転写構造及び薄膜の表面を分離する気体又はその他の空隙がないように、分子長スケールでの転写構造及び第１基板表上の薄膜の物理的な接触を含んでもよい。
【００４１】
転写構造は、膜接触層及び支持層を含む。図２（Ａ）は、本発明の特定の実施態様による転写構造２００を示す。具体的には、転写構造２００は、膜接触層２０２及び支持層２０４を含む。転写構造２００、膜接触層２０２及び支持層２０４について、以下に詳述する。
【００４２】
工程１０６は、第１基板を除去することを含む。工程１０６の除去は、エッチング溶液槽において第１基板を溶解することを含んでもよい。本発明の目的のため、任意の適当な溶媒をエッチング溶液槽に使用してもよい。具体的には、エッチング溶液槽に含まれる溶媒は、第１基板に基づいて選択され得る。エッチング溶液槽にどの溶媒を選択するかは当業者に自明であろう。エッチング溶液槽としての使用に適当な溶媒の例は、ＣＲＣ  Ｈａｎｄｂｏｏｋ  ｏｆ  Ｍｅｔａｌ  Ｅｔｃｈａｎｔ，  Ｐｅｒｒｉｎ  Ｗａｌｋｅｒ  ａｎｄ  Ｗｉｌｌｉａｍ  Ｈ  Ｔａｎ，１９９１  （ＣＲＣ  Ｐｒｅｓｓ，Ｂｏｃａ  Ｒａｔｏｎ  Ｆｌｏｒｉｄａ，ＵＳＡ）において見出されるであろう。エッチング溶液槽は、水性溶媒又は有機溶媒を含んでもよい。例えば、エッチング溶液槽は、硝酸（ＨＮＯ３）、塩化第二鉄（ＦｅＣｌ３）、硝酸鉄（ＩＩＩ）（ＦｅＮＯ３）、塩酸による塩化鉄、過硫酸アンモニウム［（ＮＨ４）２Ｓ２Ｏ８］、又はこれらの組み合わせを含んでもよいが、これらに限定されない。
【００４３】
一旦、第１基板が（例えば溶解又はエッチングによる除外により）除去されると、薄膜が浮遊しなくなる。代わりに、薄膜が転写構造の膜接触層と接触する。そのようにして、図２（Ｂ）に示されるように、膜接触層１１２と接触した薄膜を有する転写構造が得られる。
【００４４】
膜接触層１１２と接触した薄膜を有する転写構造は、その後、工程１０８により第２基板表面と接触する。工程１０８は、転写構造を第２基板表面の（ｗｉｔｈ）膜接触層１１２と接触する薄膜と共形接触することを含んでもよい。具体的には、工程１０８は、第２基板表面上の正確な所望の位置で、膜接触層１１２と接触した薄膜を有する転写構造を共形接触することを含んでもよい。
【００４５】
第２基板は、任意の適当な基板であればよい。第２基板は、標的基板であってもよい。具体的には、第２基板は、薄膜が最終的に転写される基板であってもよい。第２基板は、無機膜、ポリマー膜、金属膜又は半導体膜を含む任意の基板であってもよい。第２基板は、パターン化されていなくてもよく、又はパターン化されていてもよい。従って、第２基板は、薄膜の転写が望まれる、予めパターン化されたトポグラフィック要素、構造要素又は電気素子を含んでもよい。第２基板は、プラスチック箔、金属箔、シリコン、無機半導体ウェーハ、酸化ケイ素、フューズドシリカ、ガラス、酸化アルミニウム、酸化インジウム−スズであってもよい。第２基板は、酸化物材料又は硫化物材料であってもよい。第２基板は、共有結合固体又はイオン性固体であってもよい。例えば、薄膜デバイスは、薄膜トランジスタ、太陽電池、コンデンサ、発光ダイオード、又はバイオセンサであってもよい。第２基板は、ガラス、シリコン、若しくはその他の酸化物基板等のリジッド基板、又はプラスチック箔若しくは金属箔等のフレキシブル基板であってもよい。
【００４６】
例えば、第２基板は薄膜デバイスに含まれてもよい。薄膜デバイスは、薄膜を必要とする任意のデバイスであればよい。例えば、薄膜デバイスは、電子デバイス、電気光学デバイス、光センサデバイス、コンデンサデバイス、エネルギ貯蔵デバイス又はサーマルデバイスであってもよいが、これらに限定されない。
【００４７】
工程１０８の接触に先立って、薄膜が転写される第２基板表面をクリーニングしてもよい。任意の適当なクリーニング方法を使用することができる。具体的には、第２基板表面は、化学的汚染物質及び粒子状汚染物質を含まないものである。
【００４８】
工程１０８の接触の間、転写構造１１２及び第２基板表面間の共形接触を確実にするために、小さい圧力が印加されてもよい。例えば、工程１０８の接触は、転写構造１１２に対して０．０１〜８ｂａｒの圧力を印加することを含んでもよい。具体的には、工程１０８は０．０５〜７ｂａｒ、０．１〜６ｂａｒ、０．５〜５ｂａｒ、１〜４ｂａｒ、１．５〜３ｂａｒ、２〜２．５ｂａｒの圧力を印加することを含んでもよい。より具体的には、工程１０８において印加される圧力は、０．０１〜１ｂａｒ又は０．０１〜０．１ｂａｒであってもよい。また、転写構造１１２及び第２基板間の共形接触を確実にするために、真空を適用してもよい。また、適当な時間に亘って緩やかな加熱を適用してもよい。加熱は、任意の適当な温度であればよい。例えば、加熱は、４０〜１２０℃、５０〜１００℃、７５〜９０℃、８０〜８５℃の温度であってもよい。加熱は、５分〜１２時間、１０分〜１０時間、３０分〜８時間、１〜５時間、２〜４時間に亘って実施されてもよい。転写構造１１２及び第２基板の間に共形接触が存在するか否かを確認するため、外観検査又は光学検査を行ってもよい。例えば、転写構造１１２が第２基板と共形接触している場合、境界面の反射率は最小になる。
【００４９】
一旦転写構造１１２が第２基板表面と接触すれば、工程１１０において膜接触層を除去するために転写構造１１２及び第２基板を溶媒中に置いてもよい。例えば、工程１１０の除去は、溶媒中で膜接触層を溶解することを含んでもよい。工程１１０の除去に使用される溶媒は、本発明の目的のための任意の適当な溶媒であればよい。例えば、工程１１０の除去に使用される溶媒は、膜接触層に基づいてもよい。工程１１０において膜接触層を除去するためにどの溶媒を選択するかは、当業者に自明であろう。例えば、工程１１０の除去に使用される溶媒は、水性溶媒又は有機溶媒を含んでもよい。適当な溶媒の例として、炭化水素溶媒、フッ化炭素溶媒、塩素化溶媒、非塩素化溶媒、アルコール溶媒、又はこれらの組み合わせが挙げられるが、これらに限定されない。
【００５０】
工程１１０は、適当な時間に亘ってある温度で溶媒を加熱することを含んでもよい。加熱は、任意の適当な温度であればよい。例えば、加熱は、４０〜１２０℃、５０〜１００℃、７５〜９０℃、８０〜８５℃の温度であってもよい。加熱は、１０秒〜１時間、１０秒〜３０分、３０秒〜１５分、１〜１０分に亘って行われてもよい。
【００５１】
一つの実施態様によれば、工程１１０の間、膜接触層は溶媒に溶解され、従って、転写構造１１２の膜接触層と接触する薄膜は基板表面上に剥離されて第２基板上に適用された薄膜１１６を提供する。そのようにして、転写構造の支持層も別々に剥離される。
【００５２】
代替的な実施態様によれば、工程１１０の除去に先立って転写構造１１２から支持層を剥がしてもよい。支持層を剥がす場合、膜接触層と接触する薄膜は、基板表面上に剥離される。その後、膜接触層は工程１１０により除去され、表面上に薄膜を有する第２基板が得られる。この代替的な実施態様について、膜接触層は、薄膜に支持を提供することが可能な適当な厚みであればよいことが当業者に自明であろう。
【００５３】
第１基板から第２基板へと転写された薄膜は、パターン化されていてもよく、又はパターン化されていなくてもよい。薄膜がパターン化されていない場合には、方法１００は、薄膜をパターン化する工程をさらに含んでもよい。具体的には、方法１００は、工程１０４の供給の前又は後に薄膜をパターン化する追加工程を含んでもよい。任意の適当なパターン化方法を薄膜のパターン化に使用することができる。例えば、薄膜は、エッチング、光学深紫外線リソグラフィー、Ｘ線リソグラフィー又は電子線リソグラフィー等のリソグラフィーによってパターン化されてもよい。
【００５４】
特定の実施態様によれば、薄膜は、工程１０４の供給の前にパターン化される。従って、方法１００は、工程１０２を適用した後にパターン化工程を含む。第１基板表面上に適用された薄膜のパターン化のため、任意の適当なパターン化方法を使用することができる。例えば、転写構造の適用前に薄膜が第１基板表面上にある間に、標準的なフォトリソグラフィ法によって薄膜をパターン化することができる。
【００５５】
他の特定の実施態様によれば、薄膜は工程１０４の供給後にパターン化されてもよい。この場合、支持層は、エッチング等のパターン化から薄膜の接触領域を保護するエッチングマスクとして作用し得る。このようにして、薄膜のパターンは、支持層の接触領域に対して自己整列され得る。工程１０４の供給後の薄膜のパターン化９方法の例を、図１（Ｂ）のｃ）及びｄ）に示す。図１（Ｂ）において、薄膜は「２Ｄ層材料」と表示され、膜接触層２０２は「Ｓ層」と表示され、支持層２０４は「Ｅ層」と表示される。図１（Ｂ）のｃ）において、転写構造の支持層がパターン化される。そのようにして、第１基板表面上に適用された薄膜と共形接触する転写構造及び薄膜を、マスク層として支持層を使用して酸素プラズマによるエッチングに供する。このようにして、露光された膜接触層及び薄膜は、酸素プラズマによってエッチングされて図１（Ｂ）のｄ）に示されるようなパターン化された薄膜を形成する。酸素プラズマ以外のその他のパターン化方法もまた薄膜のパターン化に使用され得ることは、当業者に自明であろう。
【００５６】
特定の実施態様によれば、第１基板から第２基板へと薄膜を転写する方法が図１（Ｂ）に示される。具体的には、銅基板表面上に適用された２次元薄グラフェン膜を有する第１銅基板がａ）において供給される。グラフェン膜は、化学気相成長等の任意の適切な方法によって銅基板表面上に成膜され得る。Ｓ層として示される膜接触層は、ｂ）においてグラフェン膜上にエレクトロスピン（ｅｌｅｃｔｒｏ−ｓｐｕｎ）される。その後、Ｅ層として示される支持層は、ｃ）に示されるように膜接触層と共形接触される。支持層は、ｃ）に示されるようにパターン化される。その後、膜接触層及びグラフェン膜を酸素プラズマに暴露することによって、グラフェン膜をパターン化に供する。酸素プラズマにおける膜接触層及びグラフェン膜のエッチングの間、支持層はエッチャントマスク（ｅｔｃｈａｎｔ  ｍａｓｋ）としてはたらく。一旦グラフェン膜がパターン化されれば、ｄ）に示されるように適切なエッチング溶液槽に銅基板を溶解する。一旦銅基板が溶解されれば、グラフェン膜は支持層及び膜接触層と共角接触し、それによって膜接触層及び支持層を含む転写構造上に転写される。グラフェン膜は浮遊しておらず、代わりに、ｅ）に示されるように膜接触層を介して支持層上に支持される。その後、膜接触層及び支持層と接触するグラフェン膜を、第２標的基板の清浄な表面と共形接触させ、ｆ）に示されるような第２標的基板上の所望の位置に配向する。第２標的基板表面を予めクリーニングし、化学汚染物質及び粒状汚染物質がないようにする。グラフェン膜と第２標的基板表面との接触の間、共形接触が達成されることを確実にするため、約０．１ｂａｒの小さい圧力を印加する。その後、グラフェン膜を第２標的基板表面に転写するため、全アッセンブリを適切な剥離溶媒中に置く。剥離溶媒は膜接触層を溶解し、従って、第２標的基板表面上にグラフェン膜を剥離する。そのようにして、支持層も剥離される。第２標的基板の支持体上の転写グラフェン膜をｇ）に示す。
【００５７】
１つの基板から別の基板へと薄膜を転写する本発明の方法は、薄膜の剥がれ、屈曲、伸展、又はワーピングを必要としないことが理解できる。従って、薄膜は、転写の間に変形又は破損することがない。転写薄膜の完全性は、ラマン分光法、顕微鏡法及び電界効果移動度の計測によって測定され得る。本発明の方法は堅牢であり、大規模なパターン化及び汚染物質のない方式において容易に１つの基板から別の基板へと薄膜を転写するために要され得る。
【００５８】
さらに、本発明の方法は、接着剤の使用を必要としない。具体的には、膜接触層は接着層ではなく、従って、本方法は、接着層を転写により除去する（ｔｒａｎｓｆｅｒｒｉｎｇ  ｏｆｆ）前に第１接着層に薄膜を付着することを必要としない。本発明の方法が接着剤を使用しないことから、本方法は、清潔であり、薄膜の損傷を予防する。具体的には、本発明の方法は、競合接着による薄膜の転写と関連する問題、汚染、転写の間の薄膜の機械的健全性の喪失、及び基板の不適合を回避する。
【００５９】
上述のように、本発明の方法のいずれの工程も、薄膜の損傷及び破損を導く、剥がれ、浮き又は薄膜のワーピング、伸展若しくは屈曲を生じ得るその他の変形を含まない。従って、本発明の方法は、単層及び多層の薄膜を包含する、高品質の薄膜を用いた転写のための再現可能且つ多用途な方法を提供する。
【００６０】
また、本発明の方法は、薄膜の転写の間の伸展、屈曲及びワーピング等の負荷及び歪みに影響されやすいキャリアフィルムの使用を必要としない。また、第２基板上に薄膜を剥離するための化学エッチングも必要ではない。従って、本発明の方法は、金属箔、ポリイミド、ポリエーテルイミド、ポリエステル、ポリエチレン、ポリエチレンテレフタレート及びポリスチレン等のプラスチック、ガラス、シリコン、酸化ケイ素、無機酸化物、半導体表面、ウェーハー、又は予めパターン化された形状を有していない基板を包含する全てのタイプの基板に対して薄膜を転写するために使用され得る。
【００６１】
また、本発明の方法は、第２基板上に求められる層数によって必要とされる回数に亘って前記方法を繰り返すことにより、第２基板上に薄膜を繰り返し成膜化するために適用されてもよい。
【００６２】
また、方法１００により基板表面上に転写された薄膜を有する基板を含むデバイスが提供される。このデバイスは、任意の適当なデバイスであればよい。例えば、デバイスは、電子デバイス、電気光学デバイス、光センサデバイス、コンデンサデバイス、エネルギ貯蔵フィルムデバイス又はサーマルデバイスであってもよい。例えば、デバイスは、薄膜トランジスタ、発光ダイオード、太陽電池、極薄コンデンサ、又はバイオセンサであってもよい。
【００６３】
転写構造２００
図２（Ａ）に示される転写構造２００の構成成分について、詳述する。上述のように、転写構造２００は、膜接触層２０２及び支持層２０４を含む。
【００６４】
膜接触層２０２
転写構造２００が、方法１００の工程１０４に従って転写構造及び薄膜を供給するために第１基板表面上に適用された薄膜と接触する場合、転写構造２００の膜接触層２０２は、薄膜と共形接触してもよい。 
【００６５】
膜接触層は２０２、任意の適当な材料であればよい。具体的には、本発明による膜接触層２０２は、工程１０６の第１基板の溶解の間、薄膜に適切に支持することが可能な任意の層であればよい。膜接触層２０２は、支持層２０４及び第２基板の間の共形接触を調整し得る。また、膜接触層２０２を除去して剥離することにより第２基板表面上に薄膜を転写する。例えば、膜接触層２０２は、溶解して第２基板表面上に薄膜を剥離する。
【００６６】
膜接触層２０２は、第１基板、第２基板及び薄膜を除去するためのエッチング溶液槽中の溶媒と親和性の任意の適当な材料であれば良い。膜接触層２０２は、後の除去工程の間、完全に又はほぼ完全に除去され得るようなものであればよく、それによって第２基板表面上に薄膜を転写する。後の除去工程は、膜接触層２０２の溶解を含んでもよい。
【００６７】
特定の実施態様によれば、膜接触層２０２は、工程１０４の供給の間、膜接触層と薄膜が接触する際に薄膜とファンデルワールス結合を形成する。転写構造２００の膜接触層２０２及び薄膜間に形成されたファンデルワールス結合は、工程１０６の除去の間、転写構造２００から薄膜が引き離されないように、十分な接着を提供し得る。
【００６８】
膜接触層２０２は、高分子材料又は樹脂材料を含んでもよい。高分子材料は、非晶性ポリマーであってもよい。膜接触層２０２は、ポリマー又は樹脂を含んでもよい。例えば、膜接触層２０２は、ポリスチレン（ＰＳ）、ポリカーボネート（ＰＣ）、ポリ（メチルメタクリレート）（ＰＭＭＡ）、ポリジメチルシロキサン（ＰＤＭＳ）、ポリイソブチレン（ＰＩＢ）、又はジビニルシロキサン−ビス−ベンゾシクロブテン（ＤＶＳ−ＢＣＢ）樹脂であってもよいが、これらに限定されない。そのようなポリマーは、トルエン、キシレン、クロロホルム、アセトン、シクロヘキサン、ヘキサン、メシチレン及びｎ−デカン等の一般的な有機溶媒において良好な溶解性を有し得る。さらに、そのようなポリマーは、工程１０６の第１基板の除去に使用され得る水性エッチング溶媒、及び有機溶媒に不溶性の場合がある第２基板に親和性である場合がある。
【００６９】
膜接触層２０２は、ポリ（スチレンスルホン酸）、ポリ（スチレンスルホネート）、ポリアクリル酸、ポリアクリレート、又はポリ（アリルアミン塩酸塩）等の高分子電解質であってもよい。そのような高分子電解質は、膜接触層２０２を除去するための工程１１０に使用される非水性溶解槽、及び水と親和性の第２基板に適し得る。
【００７０】
膜接触層２０２は、ポリイミド、エポキシ又はノボラック型レジスト（ＳＵ−８等）のフォトレジスト材料であってもよい。
【００７１】
膜接触層２０２は、フルオロカーボン系ポリマーであってもよい。フルオロカーボン系ポリマーは、フッ素化溶媒中に溶解し、従って、工程１０６の第１基板の溶解のためのエッチング溶液槽として使用される水性溶媒又は有機溶媒の両方に適合し得る。そのようなフルオロカーボン系ポリマーは、一般に、第２基板として使用される材料にも適合し、薄膜に対して不活性な場合がある。フルオロカーボン系ポリマーは、テトラフルオロエチレン及び２，２−ビストリフルオロメチル−４，５−ジフルオロ−１，３−ジオキソールのコポリマー（例えば、Ｔｅｆｌｏｎ  ＡＦ２４００、ＡＦ１６０１、ＡＦ１３００）、テトラフルオロエチレン及び２，２，４−トリフルオロ−５−トリフルオロメトキシル−１，３−ジオキソールのコポリマー（例えば、Ｈｙｆｌｏｎ  ＡＤ）、フッ素化メタクリレートポリマー、フルオロアクリレートポリマー（例えば、Ｃｅｒｔｏｎａｌ  ＦＣ７３２（Ａｃｏｔａ）、ＦｌｕｏｒｏＰｅｌ  ＰＦＣ  ５００及び６００シリーズ（Ｃｙｔｏｎｉｘ）、ＦｌｕｏｒＡｒｃｙｌシリーズ（Ｃｙｔｏｎｉｘ）、Ｃｅｒｔｏｎａｌ  ＦＣ７２２  （Ａｃｏｔａ）及びＣｅｒｔｏｎａｌ  ＦＣ７４６（Ａｃｏｔａ））、パーフルオロ（１−ブテニルビニルエーテル）ホモコポリマー（例えば、Ｃｙｔｏｐ  ｔｙｐｅ  Ａ、ｔｙｐｅ  Ｍ及びｔｙｐｅ  Ｓ）、パーフルオロ（ジオキソラン）のコポリマー、パーフルオロ（ジオキソラン）及びパーフルオロビニルエーテルのコポリマー、又はこれらの組み合わせのいずれか１つであってもよいが、これらに限定されない。
【００７２】
フルオロカーボン系ポリマーは、ほとんどの第２基板、及び、第２基板上に存在し得るパターンと適合する、パーフルオロヘキサン（Ｆｌｕｏｒｉｎｅｒｔ  ＦＣ−７２、３Ｍ）、パーフルオロ（ジメチルシクロブタン）（ＫＣＤ  ９４４５、Ｄｕ  Ｐｏｎｔ）及びパーフルオロ（メチルシクロペンタン）（Ｆｌｕｔｅｃ  ＰＰ１Ｃ、Ｒｈｏｎｅ−Ｐｏｕｌｅｎｃ）等のパーフルオロアルカン；パーフルオロ（２−ブチル−テトラヒドロフラン）（Ｆｌｕｏｒｉｎｅｒｔ  ＦＣ−７５、３Ｍ）等のパーフルオロエーテル；パーフルオロ−ｎ−トリブチルアミン  （Ｆｌｕｏｒｉｎｅｒｔ  ＦＣ−４３、３Ｍ）等のパーフルオロアミン；又は酸化及び重合されたプロペン，１，１，２，３，３，３−ヘキサフルオロ（Ｇａｌｄｅｎ  ＨＴ２００、Ａｕｓｉｍｏｎｔ）及び酸化及び重合されたプロペン，１，１，２，３，３，３−ヘキサフルオロ（Ｇａｌｄｅｎ  ＨＴ１３５、Ａｕｓｉｍｏｎｔ）、又はハロカーボン等のパーフルオロポリエーテル等のフルオロカーボン溶媒に溶解され得る。
【００７３】
また、フルオロカーボン系ポリマー及びそれらの溶媒は、低い固有の表面張力を有し、薄膜の濡れに大いに役立つ。また、フルオロカーボン溶媒は、第２基板上に存在し得る、非フルオロポリマー膜、有機半導体、印刷された金属ナノインク、スピンオンガラス材料及びフォトレジスト材料（ポリイミド、ポリエーテル、ノボラック等）を膨潤しない。
【００７４】
特定の実施態様によれば、フルオロカーボン系ポリマーは、工程１１０において膜接触層２０２が除去された後にも薄膜に付着したままである場合があり、これにより薄膜上に自己組織化単分子膜（ｓｅｌｆ−ａｓｓｅｍｂｌｙ  ｍｏｎｏｌａｙｅｒ）を形成する。
【００７５】
反応性ポリマーは、膜接触層２０２として使用するには適していない場合がある。これは、これらのポリマーが酸基又はラジカル発生基を含む可能性があり、工程１１０において膜接触層２０２が除去された後でも薄膜に付着したままである場合があり、薄膜を汚染するためである。
【００７６】
特定の実施態様によれば、薄膜がグラフェンの場合、膜接触層２０２は、ポリスチレン、ポリカーボネート、ポリイソブチレン、ポリ（メチルメタクリレート）（ＰＭＭＡ）、ジビニルシロキサン−ビス−ベンゾシクロブテン樹脂、又はポリジメチルシロキサンであってもよいが、これらに限定されない。工程１１０の除去のための種々の膜接触層２０２に使用され得る適当な溶媒を、下表１に示す。
表１：種々の膜接触層を溶解するための適当な溶媒
【００７７】
【表１】
2014525134.tif 000003
【００７８】
膜接触層２０２は、任意の適当な厚みのものであれば良い。例えば、膜接触層２０２は、約１０〜５０００ｎｍの厚みを有していてもよい。具体的には、膜接触層２０２の厚みは、約５０〜４５００ｎｍ、１００〜４０００ｎｍ、１５０〜３５００ｎｍ、２００〜３０００ｎｍ、３００〜２５００ｎｍ、４００〜２０００ｎｍ、５００〜１５００ｎｍ、６００〜１０００ｎｍ、７００〜９００ｎｍ、７５０〜８００ｎｍであってもよい。より具体的には、膜接触層２０２の厚みは、１０〜１０００ｎｍであってもよい。膜接触層２０２が適当な厚みを有することにより、膜接触層２０２内での残留内部応力が低減される。厚みが５０００ｎｍを超えると、膜接触層２０２内に応力が蓄積する場合があり、ワーピング又は薄膜及び支持層２０４との共形接触の喪失を引き起こす可能性がある。
【００７９】
膜接触層２０２の厚みは、現在の技術水準の方法において薄膜の転写に使用されるキャリアフィルムの厚みよりもはるかに薄い。具体的には、現在の技術水準の方法において使用されるキャリアフィルムの厚みは、約２００，０００ｎｍの場合がある。
【００８０】
支持層２０４
支持層２０４は、転写プロセスの間に薄膜を受け取る膜接触層２０２を支持する。具体的には、支持層２０４は、薄膜を膜接触層２０２に接触させながら第１基板表面から第２基板表面へと薄膜を転写する間に、微小クラッキング及び機械的損傷を生じ得る薄膜の偶発的な伸展又は変形を予防する。例えば、支持層２０４は、半硬質支持層であってもよい。支持層２０４は、第２基板上に存在し得る局所的な形状（ｔｏｐｏｇｒａｐｈｉｃ  ｆｅａｔｕｒｅ）を包含する、第１基板及び第２基板に発生し得る小さな湾曲又は粗さを適合させることによって、薄膜との共形接触を提供し得る。また、支持層２０４は、第２基板上に随意に薄膜を設置及び配向するため、予め存在する第２基板の形状への薄膜の正確なレジストを可能とし得る。
【００８１】
支持層２０４は、任意の適当な材料であればよい。支持層２０４は、薄膜に対して必要な支持を供給する任意の適当な材料であればよい。具体的には、支持層は、エラストマーを含んでもよい。具体的には、エラストマーは、架橋ポリマーであってもよい。具体的には、支持層２０４は、比較的低いヤング率及び比較的大きな破壊歪みを呈し得る材料を含んでもよい。支持層２０４のヤング率は、膜接触層２０２及び薄膜との共形接触の間に存在する圧力によって決定されてもよい。例えば、支持層２０４のヤング率は、１００ｋＰａ〜１００ＭＰａであってもよい。具体的には、支持層２０４のヤング率は、３００ｋＰａ〜１０ＭＰａ、５００ｋＰａ〜５ＭＰａ、１〜３ＭＰａであってもよい。
【００８２】
例えば、エラストマーは、ポリ（ジメチルシロキサン）、ポリウレタン、ブタジエン−アクリロニトリルコポリマー、パーフルオロアルコキシポリマー、ポリエチレン、ポリ（エチルアクリレート）、ポリイソプレン、ポリブタジエン、ポリクロロペン（ｐｏｌｙｃｈｌｏｒｏｐｅｎｅ）、又はこれらの組み合わせから選択されてもよいが、これらに限定されない。具体的には、エラストマーは、ポリ（ヒドロメチルシロキサン）によって架橋されたポリ（ジメチルシロキサン）、架橋ポリウレタン、ポリ（ビニルクロリド）により架橋されたブタジエンアクリロニトリルコポリマー、架橋パーフルオロアルコキシポリマー、又はこれらの組み合わせであってもよいが、これらに限定されない。
【００８３】
支持層２０４は、パターン化されてもよく、又はパターン化されなくてもよい。支持層２０４がパターン化されない場合、支持層２０４は、第１基板のサイズよりも小さい起伏形状を有していない、均一なものであればよい。従って、支持層２０４は、その全体に亘って薄膜との共形接触を与える。支持層２０４がパターン化される場合、支持層２０４は突出領域のみに亘って共形接触を与える。支持層２０４は、任意の適当な方法によってパターン化され得る。例えば、支持層２０４は、エッチング又はフォトリソグラフィによって規定される型に投入することによりパターン化されてもよい。
【００８４】
支持層２０４は、任意の適当な厚みであればよい。例えば、支持層は、１００μｍ〜１０ｍｍの厚みを有していてもよい。具体的には、支持層２０４の厚みは、約２００〜９０００μｍ、３００〜８０００μｍ、４００〜７０００μｍ、５００〜６０００μ、６００〜５０００μｍ、７００〜４０００μｍ、８００〜３０００μｍ、９００〜２０００μｍ、９５０〜１０００μｍであってもよい。より具体的には、支持層２０４の厚みは、１〜１０ｍｍであってもよい。支持層２０４が適切な厚みを有することにより、所望の動作圧において正常な共形接触が達成され得る。具体的には、方法１００の工程１０４において第１基板上の薄膜と共形接触を達成し、その後、方法１００の間に工程１０８において第２基板と共形接触を達成するため、動作圧は０．０１〜８ｂａｒの間であってもよい。
【００８５】
支持層２０４の機械的剛性が高められてもよい。例えば、支持層２０４の機械的剛性は、膜接触層２０２と接触する支持体２０４表面の反対の支持層２０４の表面を裏打ちすることによって高めてもよい。支持層２０４の表面は、金属シート又は堅いプラスチックシートにより裏打ちされてもよい。しかしながら、工程１０８の間、支持層２０４と第１基板上の薄膜、及び第２基板表面との共形接触の形成ができなくなるため、支持層２０４は堅くしすぎてはならない。
【００８６】
支持層２０４は、任意の適当な方法によって構成されてもよい。例えば、支持層２０４は、コンベヤベルト又は薄膜のロール・ツー・ロール転写用ドラム上に構成されてもよい。また、支持層２０４は、フレキソ印刷（ｆｌｅｘｏｇｒａｐｈｉｃ  ｐａｉｎｔｉｎｇ）に似た形態に構成されてもよい。
【００８７】
転写構造２００の製造方法
転写構造２００の製造の任意の適当な方法を、本発明の目的に使用することができる。１つの実施態様によれば、転写構造２００は、工程１０４の接触に先立って予め組み立てられてもよい。具体的には、転写構造２００は、膜接触層２０２及び支持層２０４を組み立てることを含んでもよい。膜接触層２０２及び支持層２０４は上述の通りであってもよい。
【００８８】
膜接触層２０２及び支持層２０４を、任意の適当な方法によって接合してもよい。例えば、膜接触層２０２を支持層２０４上にスピンコートしてもよい。また、エレクトロスピニング、プレーティング、化学溶液堆積、化学気相成長、プラズマ化学気相成長、原子層堆積、加熱蒸着、電子ビーム蒸着、分子線エピタキシー、スパッタリング、パルスレーザー堆積、陰極アーク堆積、電子流体力学的堆積、インクジェットプリント、エアゾール噴霧、浸漬塗布、ドロップキャスティング、物理気相成長、真空昇華、ドクターブレード又はこれらの組み合わせ等のその他の任意の適当な方法を使用してもよいが、これらに限定されない。
【００８９】
他の実施態様によれば、転写構造２００は、工程１０２の適用の後に第１基板上に形成される。具体的には、一旦薄膜が工程１０２により第１基板表面上に適用されると、膜接触層２０２が薄膜上に適用される。膜接触層２０２を適用する任意の適当な方法を本発明の目的に使用することができる。例えば、膜接触層２０２を薄膜上にスピンコートしてもよい。その他の適切な方法としては、エレクトロスピニング、プレーティング、化学溶液堆積、化学気相成長、プラズマ化学気相成長、原子層堆積、加熱蒸着、電子ビーム蒸着、分子線エピタキシー、スパッタリング、パルスレーザー堆積、陰極アーク堆積、電子流体力学的堆積、インクジェットプリント、エアゾール噴霧、浸漬塗布、ドロップキャスティング、物理気相成長、真空昇華、ドクターブレード及びこれらの組み合わせが挙げられるが、これらに限定されない。一旦膜接触層２０２が適用されると、支持層２０４を膜接触層２０２と共形接触させる。
【００９０】
本発明について一般的に記載したが、実施例として提供され限定を意図するものではない以下の実施例を参照することにより、本発明はさらに容易に理解されるであろう。
【実施例】
【００９１】
実施例１
フルオロカーボン溶液  酸化及び重合されたプロペン，１，１，２，３，３，３−ヘキサフルオロ（ｐｒｏｐｅｎｅ，１，１，２，３，３，３−ｈｅｘａｆｌｕｏｒｏ，ｏｘｉｄｉｓｅｄ，ｐｏｌｙｍｅｒｉｓｅｄ）（ＧａｌｄｅｎＨＴ２００、Ａｕｓｉｍｏｎｔ）に、３０ｍｇ／ｍＬの濃度まで溶解されたポリ［４，５−ジフルオロ−２，２−ビス（トリフルオロメチル）−１，３−ジオキソール−ｃｏ−テトラフルオロエチレン］（テフロン  ＡＦ２４００、ＤｕＰｏｎｔ  Ｆｌｕｏｒｏｐｒｏｄｕｃｔｓ）の膜接触層を、２５×２５ｍｍの大きさの銅（Ｃｕ）箔上に成長させたグラフェンシートに成膜して２００ｎｍの被覆層を形成し、９０℃で短時間アニールして過剰な溶媒を除去した。
【００９２】
銅箔よりもわずかに小さい、パターン化された２０ｍｍ（長さ）×２０ｍｍ（幅）×３ｍｍ（高さ）のポリ（ジメチルシロキサン）（ＰＤＭＳ）支持層片を、膜接触層を介してグラフェンシートと共形接触させ、酸素プラズマチャンバーに移した。支持層で覆われていない膜接触層／グラフェン領域を酸素プラズマによるエッチング（１１０秒、２００Ｗ、６００ｍＴｏｒｒ）によって除去した。その後、硝酸（ＨＮＯ３）水溶液（２０重量％、Ｍｅｒｃｋ）にセットアップを浸すことによって、全Ｃｕ層をエッチングにより除去し、グラフェンと接触している膜接触層を保持する支持層を剥離した。その後、この膜接触層及びグラフェンを有する支持層を水で洗浄してあらゆる金属エッチング残渣を除去した後乾燥した。
【００９３】
その後、膜接触層及びグラフェンを有する支持層を、Ｓｉ上の酸素プラズマで処理された３０ｎｍの厚みの二酸化ケイ素の第二基板と共形接触させた。その後、全アッセンブリを、パーフルオロ（２−ブチル−テトラヒドロフラン）溶液（Ｆｌｕｏｒｉｎｅｒｔ  ＦＣ−７５、３Ｍ）に浸漬し、膜接触層の大部分を溶解し、膜接触層の単層を残した。その結果、グラフェンシートが標的二酸化ケイ素基板上に剥離され、支持層は除去された。その後、表面にグラフェン層が成膜された二酸化ケイ素基板を、パーフルオロ（ブチルテトラヒドロフラン）（Ｆｌｕｏｒｉｎｅｒｔ  ＦＣ−７５、３Ｍ）溶液で洗浄し、膜接触層の残渣の大部分を除去し、９０℃のホットプレート上で短時間アニーリングすることにより乾燥した。
【００９４】
図３は、Ｒｅｎｉｓｈａｗ  Ｉｎ−Ｖｉａ  Ｒａｍａｎ  ２０００を用いた様々な位置における二酸化ケイ素基板上に転写されたグラフェンシートのラマンスペクトルを示す。Ｇバンドに対するＤバンドの強度比は非常に低く（約０．０９）、これは化学気相成長によって初めに銅基板上に成膜されたグラフェンのものと類似する。これは、本実施例において使用された転写方法の高い完全性を立証している。
【００９５】
図４は、転写されたグラフェンシートの光学画像を示す。転写されたグラフェンシートがいかなる微小クラック又は不備も有していないことがわかる。また、転写シート上にみられる膜接触層又は支持層の明らかな残渣がないことが、図５の原子間力顕微鏡法の結果からもわかる。
【００９６】
実施例２
膜接触層を溶解するために使用される溶媒を、酸化及び重合されたプロペン，１，１，２，３，３，３−ヘキサフルオロ（Ｇａｌｄｅｎ  ＨＴ−２００、Ａｕｓｉｍｏｎｔ）とする以外は、実施例１に記載の方法を繰り返した。
【００９７】
実施例３
膜接触層を分子量１０，０００（Ｓｉｇｍａ  Ａｌｄｒｉｃｈ）を有する３０ｎｍの厚みのポリスチレンとする以外は、実施例１に記載の方法を繰り返した。ＦｅＣｌ３（０．５Ｍ、Ｓｉｇｍａ−Ａｌｄｒｉｃｈ）を第１基板を溶解するために使用した。その後、膜接触層及びグラフェンを有する支持層を、Ｓｉ上の酸素プラズマ処理された３００ｎｍの厚みの二酸化ケイ素の第２基板と共形接触させた。その後、全アッセンブリをキシレン（Ｆｉｓｈｅｒ  Ｓｃｉｅｎｔｉｆｉｃ）に浸漬して膜接触層を溶解した。その結果、グラフェン膜が標的二酸化ケイ素基板表面上に剥離され、支持層が除去された。その後、表面にグラフェン層が成膜された二酸化ケイ素基板をキシレンで洗浄し、膜接触層のあらゆる残渣を除去して、９０℃のホットプレート上で短時間アニーリングすることにより乾燥した。
【００９８】
実施例４
膜接触層を溶解する溶媒をトルエン（Ｆｉｓｈｅｒ  Ｓｃｉｅｎｔｉｆｉｃ）とする以外は、実施例３に記載の方法を繰り返した。
【００９９】
実施例５
膜接触層を溶解する溶媒をアセトン（ＪＴ  Ｂａｋｅｒ）とする以外は、実施例３に記載の方法を繰り返した。
【０１００】
実施例６
膜接触層をジビニルシロキサン−ビス−ベンゾシクロブテン樹脂（ＣＹＣＬＯＴＥＮＥ  ＸＵ  ７１９１８．３０樹脂、Ｄｏｗ  Ｃｈｅｍｉｃａｌ  Ｃｏｍｐａｎｙ）とし、膜接触層を溶解する溶媒をメシチレン（Ｓｉｇｍａ−Ａｌｄｒｉｃｈ）とする以外は、実施例３に記載の方法を繰り返した。
【０１０１】
実施例７
膜接触層を溶解する溶媒をヘキサン（Ｆｉｓｃｈｅｒ  Ｓｃｉｅｎｔｉｆｉｃ）とする以外は、実施例６に記載の方法を繰り返した。
【０１０２】
実施例８
膜接触層をポリ（ジメチルシロキサン）樹脂（Ｓｙｌｇａｒｄ  １８４シリコーンエラストマーベース、Ｄｏｗ  Ｃｏｒｎｉｎｇ  Ｃｏｒｐｏｒａｔｉｏｎ）とし、膜接触層を溶解する溶媒をヘキサン（Ｆｉｓｃｈｅｒ  Ｓｃｉｅｎｔｉｆｉｃ）とする以外は、実施例３に記載の方法を繰り返した。
【０１０３】
実施例９ａ
ポリイソブテン（ＰＩＢ）（製品コードＰ３８４６Ａ−ＩＢ、Ｐｏｌｙｍｅｒ  Ｓｏｕｒｃｅ，  Ｉｎｃ．）を、６０ｍｇ／ｍＬ  ＰＩＢの濃度までｎ−デカン（ＨＰＬＣ、Ｓｉｇｍａ−Ａｌｄｒｉｃｈ）に溶解し、銅（Ｃｕ）箔上に成長させたグラフェンシート上に成膜して１μｍの膜接触層を形成した。膜接触層を１００℃で５分間アニーリングして過剰量のｎ−デカンを除去した。グラフェン／Ｃｕシートよりもわずかに小さいポリ（ジメチルシロキサン）（ＰＤＭＳ）を含む支持層を、ＰＩＢ膜接触層を介してグラフェンシートと共形接触させた。全アッセンブリを下向きのＰＤＭＳ支持層を含むペトリ皿上に置き、酸素プラズマチャンバー（６００秒、６００Ｗ、４７０ｍＴｏｒｒ）に移して下層グラフェン及びＰＤＭＳ支持層によって覆われていない領域をエッチングにより除去した。
【０１０４】
その後、全ＣｕシートをＦｅＣｌ３溶液（０．５Ｍ、Ｓｉｇｍａ−Ａｌｄｒｉｃｈ）に浸すことにより、エッチングによって除外して、ＦｅＣｌ３溶液中にフィルム接触層及び膜接触層と接触したグラフェンを有する支持層（ＰＤＭＳ／ＰＩＢ／グラフェンアッセンブリ）を生じた。その後、ＰＤＭＳ／ＰＩＢ／グラフェンアッセンブリを水で洗浄して銅残渣を除去して乾燥した。
【０１０５】
その後、ＰＤＭＳ／ＰＩＢ／グラフェンアッセンブリを、Ｓｉ上に酸素プラズマ処理された３００ｎｍの厚みの酸化ケイ素の第２基板と共形接触させた。その後、全アッセンブリをｎ−デカンに浸漬してＰＩＢ膜接触層を溶解した。そのようにして、標的酸化ケイ素基板上にグラフェンシートを剥離し、ＰＤＭＳ支持層を除去した。その後、必要に応じて、表面にグラフェンシートを有する標的酸化ケイ素基板をｎ−デカン溶液でさらに洗浄してＰＩＢ残渣を除去した。
【０１０６】
実施例９ｂ
ポリイソブテン（ＰＩＢ）（製品コードＰ３８４６Ａ−ＩＢ、Ｐｏｌｙｍｅｒ  Ｓｏｕｒｃｅ，  Ｉｎｃ．）を、６０ｍｇ／ｍＬ  ＰＩＢの濃度までｎ−デカン（ＨＰＬＣ、Ｓｉｇｍａ−Ａｌｄｒｉｃｈ）に溶解し、銅（Ｃｕ）箔上に成長させたグラフェンシート上に成膜して１μｍの膜接触層を形成した。ＰＩＢ／グラフェン／Ｃｕアッセンブリを１００℃で５分間アニーリングして過剰量のｎ−デカンを除去した。ＰＩＢ／グラフェン／Ｃｕシートよりもわずかに小さいポリ（ジメチルシロキサン）（ＰＤＭＳ）を含む支持層を、ＰＩＢ膜接触層を介してグラフェンシートと共形接触させた。全アッセンブリを反転させて下向きのＰＤＭＳ支持層を含むペトリ皿上に置き、酸素プラズマチャンバー（６００秒、６００Ｗ、４７０ｍＴｏｒｒ）に移して下層グラフェン及びＰＤＭＳ支持層によって覆われていない領域をエッチングにより除去した。
【０１０７】
その後、全ＣｕシートをＦｅＣｌ３溶液（０．５Ｍ、Ｓｉｇｍａ−Ａｌｄｒｉｃｈ）に浸すことにより、エッチングによって除外して、ＦｅＣｌ３溶液中にＰＤＭＳ／ＰＩＢ／グラフェンアッセンブリを生じた。その後、このＰＤＭＳ／ＰＩＢ／グラフェンアッセンブリを水で洗浄して銅残渣を除去して乾燥した。
【０１０８】
その後、ＰＤＭＳ／ＰＩＢ／グラフェンアッセンブリを、Ｓｉ上に酸素プラズマ処理された３００ｎｍの厚みの酸化ケイ素の第２基板と共形接触させた。その後、ＰＤＭＳをＰＤＭＳ／ＰＩＢ／グラフェンアッセンブリから剥がした。その後、ＰＩＢ／グラフェン／第２基板アッセンブリをｎ−デカンに浸漬してＰＩＢ膜接触層を溶解した。そのようにして、標的酸化ケイ素基板上にグラフェンシートを剥離した。その後、必要に応じて、表面にグラフェン層を有する標的酸化ケイ素基板をｎ−デカン溶液でさらに洗浄してＰＩＢ残渣を除去した。
【０１０９】
実施例１０
膜接触層をポリイソブチレンポリマー膜（製品コードＰ８８８３Ａ−ＩＢ，Ｐｏｌｙｍｅｒ  Ｓｏｕｒｃｅ，Ｉｎｃ．）とする以外は、実施例９に記載の方法を繰り返した。さらに、グラフェンシートをｎ−デカン（ＨＰＬＣ、Ｓｉｇｍａ−Ａｌｄｒｉｃｈ）中１２０ｍｇ／ｍＬのＰＩＢを用いて銅基板上にスピンコートし、８５０ｎｍの厚さの膜を形成した。その後、ＰＤＭＳ支持層によって覆われていない銅基板上のＰＩＢ／グラフェン部分を酸素プラズマ（５４０秒、６００Ｗ、４７０ｍＴｏｒｒ）によってエッチングした。
【０１１０】
実施例１１
膜接触層を低分子量のポリイソブチレンポリマー膜（製品コードＰ４１８５−ＩＢ，  Ｐｏｌｙｍｅｒ  Ｓｏｕｒｃｅ，  Ｉｎｃ．）とする以外は、実施例９の方法を繰り返した。さらに、グラフェンシートをｎ−デカン（ＨＰＬＣ、  Ｓｉｇｍａ−Ａｌｄｒｉｃｈ）中２５０ｍｇ／ｍＬのＰＩＢを用いて銅基板上にスピンコートし、１３５０ｎｍの厚さの膜を形成した。その後、ＰＤＭＳ支持層によって覆われていない銅基板上のＰＩＢ／グラフェン部分を酸素プラズマ（７８０秒、６００Ｗ、４７０ｍＴｏｒｒ）によってエッチングした。
【０１１１】
実施例１２
膜接触層を溶解する溶媒をトルエン（Ｆｉｓｈｅｒ  Ｓｃｉｅｎｔｉｆｉｃ）とする以外は、実施例９、１０及び１１に記載の方法を繰り返した。
【０１１２】
実施例１３
膜接触層を溶解する溶媒をメシチレン（Ｓｉｇｍａ−Ａｌｄｒｉｃｈ）とする以外は、実施例９、１０及び１１に記載の方法を繰り返した。
【０１１３】
実施例１４
膜接触層を溶解する溶媒をクロロベンゼン（Ｓｉｇｍａ−Ａｌｄｒｉｃｈ）とする以外は、実施例９、１０及び１１に記載の方法を繰り返した。
【０１１４】
実施例１５
膜接触層を溶解する溶媒をヘキサン（Ｆｉｓｈｅｒ  Ｓｃｉｅｎｔｉｆｉｃ）とする以外は、実施例９、１０及び１１に記載の方法を繰り返した。
【０１１５】
実施例１６
膜接触層を溶解する溶媒をスクアラン（Ｓｉｇｍａ−Ａｌｄｒｉｃｈ）とする以外は、実施例９、１０及び１１に記載の方法を繰り返した。
【０１１６】
実施例１７
銅基板を０．５Ｍ濾過ＦｅＣｌ３（Ｓｉｇｍａ−Ａｌｄｒｉｃｈ）によってエッチングする以外は、実施例１に記載の方法を繰り返した。
【０１１７】
実施例１８
グラフェンを、種々の表面処理を経た酸化ケイ素基板上に転写する以外は、実施例１に記載の方法を繰り返した。各酸化ケイ素基板は、それぞれ、以下の表面処理を経た：ヘキサメチルジシラザン（ＨＤＭＳ）処理、オクタデシルトリクロロシラン（ＯＴＳ）処理及びトリクロロ（１Ｈ，１Ｈ，２Ｈ，２Ｈ−パーフルオロオクチル）シラン処理。
【０１１８】
これは、酸化物及びその他の硬質無機基板上にグラフェンを転写する方法の多用途性を立証している。
【０１１９】
実施例１９
グラフェンを、種々の表面処理を経たホウケイ酸ガラス基板又はフューズドシリカ基板、及びサファイア基板上にそれぞれ転写する以外は、実施例１に記載の方法を繰り返した。各ホウケイ酸ガラス基板又はフューズドシリカ基板は、それぞれ以下の表面処理を経た：ヘキサメチルジシラザン（ＨＤＭＳ）処理、オクタデシルトリクロロシラン（ＯＴＳ）処理及びトリクロロ（１Ｈ，１Ｈ，２Ｈ，２Ｈ−パーフルオロオクチル）シラン処理。
【０１２０】
ホウケイ酸ガラス基板及びサファイア基板上に転写されたフィルムの写真を、図６及び図７にそれぞれ示す。これは、酸化物及びその他の硬質無機基板上にグラフェンを転写する方法の多用途性を立証している。
【０１２１】
実施例２０
グラフェンをポリエチレンテトレフタレート（ｐｏｌｙｅｔｈｙｌｅｎｅ  ｔｅｔｒｅｐｈｔｈａｌａｔｅ）（ＰＥＴ）フレキシブル基板上に転写する以外は、実施例１に記載の方法を繰り返した。この基板上に転写されたフィルムの写真を図８に示す。これは、本発明の方法がフレキシブル基板上にもグラフェンを転写するために使用され得ることを立証している。
【０１２２】
実施例２１
グラフェンを絶縁ポリマー膜上に転写する以外は、実施例１に記載の方法を繰り返した。具体的には、グラフェンをポリ［４，５−ジフルオロ−２，２−ビス（トリフルオロメチル）−１，３−ジオキソール−ｃｏ−テトラフルオロエチレン］（ＡＦ２４００、ＤｕＰｏｎｔ  Ｆｌｕｏｒｏｐｒｏｄｕｃｔｓ）膜、パーフルオロ（１−ブテニルビニルエーテル）ホモシクロコポリマー（ＣＹＴＯＰタイプＭ、Ａｓａｈｉ  Ｇｌａｓｓ）膜、ポリスチレン（ＰＳ）膜、ポリカーボネート（ＰＣ）膜及びポリ（メチルメタクリレート）（ＰＭＭＡ）膜上に転写した。
【０１２３】
これは、本発明の方法が軟質ポリマー絶縁薄膜上にグラフェンを転写するためにも使用され得ることを立証している。
【０１２４】
実施例２２
グラフェンを有機半導体共役ポリマー膜上に転写する以外は、実施例３及び９に記載の方法を繰り返した。具体的には、グラフェンを、ポリ（９，９−ジオクチルフルオレン−ａｌｔ−ベンゾチアジアゾール）（Ｆ８ＢＴ）、スーパーグリーン  ポリ［２−メトキシ−４５−（フェニル−４，８−ジメチルノナネアオキシ（ｄｉｍｅｔｈｙｌｎｏｎａｎｅａｏｘｙ））−１，４−フェニレンビニレン−ｃｏ−ポリ［５４フェニル−４，８−ジメチルノナネアオキシ］−１，４フェニレンビニレン］、ポリ（２−（３’，７’−ジメチルオクチルオキシ）−５−メトキシ−１，４−フェニレン−ビニレン）（ＯＣ１Ｃ１０−ＰＰＶ）、ポリジケトピロロピロール（ＰＤＰＰ）及びポリ（２，５−ビス（３−アルキル−チオフェン−２−イル）チエノ［３，２−ｂ］チオフェン）（ＰＢＴＴＴ）上に転写した。
【０１２５】
ＰＢＴＴＴ薄膜上に転写された残渣を含まないグラフェンを示す原子間力顕微鏡法を図９に示す（ｚスケールは２０ｎｍ）。転写後グラフェンを粒界によって確認した。
【０１２６】
これは、軟質ポリマー膜上にグラフェンを転写し、デバイスにおいて制御された位置でグラフェンシートを組み込むこの方法の多用途性を立証している。
【０１２７】
実施例２３
グラフェンをポリ（３，４−エチレンジオキシチオフェン）：ポリ（スチレン−スルホン酸）膜に転写する以外は、実施例３及び９に記載の方法を繰り返した。別のポリ（３，４−エチレンジオキシチオフェン）：ポリ（スチレン−スルホン酸）膜をグラフェン上に成膜した後、別のグラフェンをポリ（３，４−エチレンジオキシチオフェン）：ポリ（スチレン−スルホン酸）膜上に転写した。
【０１２８】
ＰＥＤＴ：ＰＳＳＨ薄膜上に転写された残渣を含まないグラフェンを示す原子間力顕微鏡法を図１０に示す（ｚスケールは３０ｎｍ）。転写後グラフェンを粒界によって確認した。
【０１２９】
これは、任意に第２の材料を挟持してグラフェンシートを繰り返し転写することによって多層複合材料を製造することの実現可能性を立証するものである。これらの構造は、スーパーコンデンサ及びその他の形態の畜エネルギ膜として有用な可能性がある。
【０１３０】
実施例２４
第１グラフェン膜をポリカーボネート（ＰＣ）又はポリ（メチルメタクリレート）（ＰＭＭＡ）膜に転写する以外は、実施例３に記載の方法を繰り返した。その後、別のＰＣ膜又はＰＭＭＡ膜を、転写されたグラフェン膜上にスピンした。その後、第２グラフェン膜を、第２のＰＣ膜又はＰＭＭＡ膜上に転写した。このプロセスを３グラフェン層まで繰り返した。
【０１３１】
これは、任意に第２の材料を挟持してグラフェン膜を繰り返し転写することによって多層複合材料を製造することの実現可能性を立証するものである。追加の各グラフェン層に関して光透過性の減少を伴う紫外可視分光法が図１１に説明されている。ＵＶ吸収は５５０ｎｍにおいて測定され、各グラフェン層はこの波長において約２％を吸光した。
【０１３２】
実施例２５
グラフェンを、３０ｎｍの厚みの酸化ケイ素基板上に蒸着された２５０μｍチャネル長及び４．８ｍｍチャネル幅の４点プローブソース−ドレイン電極（７ｎｍ厚Ｃｒ／５０ｎｍ  Ａｕ）上に転写する以外は、実施例３に記載の方法を繰り返した。ＳｉＯ２基板上に蒸着されたパターン化Ａｕソース−ドレイン電極上に転写されたグラフェンを示す写真を、図１２に示す。
【０１３３】
実施例２６
銅基板上のグラフェンをマイクロメートルからセンチメートルの種々の大きさとする以外は、実施例１、３及び９に記載の方法を繰り返した。
【０１３４】
実施例２７
パターン化ＰＤＭＳ支持層を以下の通り製造した。ＰＤＭＳ支持層のマイクロモデリング用ＳＵ−８（ＭｉｃｒｏＣｈｅｍ  Ｃｏｒｐｏｒａｔｉｏｎ）テンプレートを最初に製造した。１ｍｍの厚みのＳＵ−８−２１５０（ネガ型感放射線レジスト、ＭｉｃｒｏＣｈｅｍ  Ｃｏｒｐｏｒａｔｉｏｎ）をキャスティングする前に、ガラス基板をヘキサメチルジシラザンを用いて処理した。その後、６５℃で１０分間に続き９５℃で２時間のソフトベーキングでリフロー及び膜の乾燥を行って、均質なＳＵ−８厚膜を得た。６５℃で５分間に続く９５℃で３０分間の露光後ベーキングを行う前に１０分間の緩和時間をおいて、膜ストレスを低減した。別の１０分間の緩和時間の前に、１２０℃で４時間の最終ハードベークを行った。ＳＵ−８膜上に所望のプラスチックパターン化マスクを上に置き、３６５ｎｍのＵＶ光（３分、３６５ｎｍ、１０ｃｍの距離で３９Ｗランプを操作）に露光して、ＳＵ−８現像液（１−メトキシ−２−プロピルアセテート、ＭｉｃｒｏＣｈｅｍ  Ｃｏｒｐｏｒａｔｉｏｎ）を用いてわずかに撹拌しながら現像することによって、ＳＵ−８型を形成した。図１３に示されるように、その後、ＳＵ−８テンプレートをイソプロピルアルコールで洗浄しＮ２噴霧乾燥した。ＰＤＭＳ支持層を作製するため、１０：１ｗ／ｗ％のＳｙｌｇａｒｄ  １８４シリコンエラストマーベース及びＳｙｌｇａｒｄ  １８４シリコンエラストマー硬化剤（Ｄｏｗ  Ｃｏｒｎｉｎｇ  Ｓｙｌｇａｒｄ  １８４シリコンエラストマー）を混合し、ワックスにより固定された（ｓｅｃｕｒｅｄ）レベルのペトリ皿中のオクタデシルトリクロロシラン（ＯＴＳ）処理されたＳＵ−８型に注ぎ込む前に、起泡が観察されなくなるまで減圧デシケーターにおいて１０−２ｍｂａｒで脱気した。その後、ペトリ皿を真空オーブンに移してさらに吸引し、７５℃で一晩硬化して、可撓性を障害することなくＰＤＭＳ支持層を硬化した。その後、成形ＰＤＭＳ支持層を伴うＳＵ−８型を除去し、ＳＵ−８型を剥がすことによってパターン化支持層を分離した。できるだけＰＤＭＳを脱気して膜接触層との共角接触におかれた場合にアニーリング工程の間ガスを発生（ｏｕｔ−ｇａｓｓｉｎｇ）しないように、ペトリ皿に残ったＰＤＭＳを次の使用まで真空下で保管した。
【０１３５】
実施例２８
製造されたＰＤＭＳ支持層を、径解像度が５００μｍの環状パターン化ＰＤＭＳ支持層とする以外は、実施例２７に記載の方法を繰り返した。得られたパターン化支持層を図１４に示す。
【０１３６】
実施例２９
ボトムゲートとしてＳｉを有する３００ｎｍ厚の酸化ケイ素基板上にグラフェンを転写し、４０ミクロンのチャネル長を有するシャドウマスクを介して蒸着された７ｎｍ厚のＣｒ及び５０ｎｍ厚のＡｕのソース−ドレイン電極に接触させる以外は、実施例３に記載の方法を繰り返した。単一ゲート掃引から得られた典型的な転写曲線を図１５に示す。それぞれ、１９０ｃｍ２／Ｖｓ及び２００ｃｍ２／Ｖｓのリニアホール及び電界効果移動度を得た。ゼロゲート電圧シフトを伴う転写曲線の高い移動度及び直線性は、電子級適用に適当な高性能の転写グラフェンを示している。また、転写曲線は、ヒステリシスを伴うことなく良好であり、トラッピングを伴わず、無視できる程度の接触抵抗を有する明確な電荷キャリア移動度を示している。ゲート閾値は、１０Ｖ未満であり、不純物による二次的なドーピングがないことを示している。これは、本発明の方法により転写されたグラフェンが、汚れがなく電子回路への適用に好適であることを立証するものである。また、図１６に示されるように、グラフェンをフォトリソグラフィによって規定されるＣｒ／Ａｕソースアレイに転写することもできる。これは、本発明の転写方法が、標的基板上の下部構造と適合することを立証するものである。
【０１３７】
実施例３０
極薄コンデンサ
ボトムＡｕ電極（７ｎｍ／５０ｎｍ厚Ｃｒ／Ａｕ）を３００ｎｍ厚のＳｉＯ２／Ｓｉ基板上にシャドー蒸着した。５０ｎｍ厚のＢＣＢポリマーゲート誘電体膜をメシチレン溶液からこの基質上にスピンコートした。図１７に示されるように、その後、単層グラフェンを実施例３の方法を用いて転写しバリヤ層を形成した。その後、トップＡｕ電極（７ｎｍ／５０ｎｍ厚Ｃｒ／Ａｕ）をシャドー蒸着してダイオード構造を形成した。Ｉ〜Ｖを測定して、このポリマーゲート誘電体膜のゲート破壊強さを得た。
【０１３８】
これは、極薄ポリマー膜用バリア層としてのグラフェンの実現可能性を立証するものである。
【０１３９】
実施例３１
薄膜トランジスタにおけるトップゲート電極
交互嵌合されたボトムＡｕ−ソース−ドレイン電極（７ｎｍ／５０ｎｍ厚Ｃｒ／Ａｕ）をガラス基板上にシャドー蒸着した。クロロベンゼン中１０ｍｇ／ｍＬのＰＢＴＴＴをこの基板上にスピンコートし、４０ｎｍ厚のＰＢＴＴＴ半導体高分子層を形成した。その後、ブチルアセテート中３１ｍｇ／ｍＬのＰＳを、このＰＢＴＴＴ半導体膜の上にスピンコートし、１５０ｎｍ厚のＰＳゲート誘電性ポリマー膜の被覆層を形成した。その後、単層グラフェンを実施例９に記載の方法を用いて転写し、図１８に示されるようなグラフェンゲート電極を形成した。０から−３０Ｖ及び０Ｖまで、その後０Ｖから３０Ｖ及び０Ｖまでの完全なｐ型及びｎ型ゲート電圧掃引、さらに８Ｖのソース−ドレイン電圧を印加して電界効果転写曲線を得た。これは、トップゲート薄膜トランジスタ用のゲート電極としてのグラフェンの使用の実現可能性を立証するものである。
【０１４０】
上記は例示的な実施態様を説明するものであるが、本発明から逸脱することなく、設計、構築及び／又は操作の詳細において多くの変更を行ってもよいことが当業者によって理解されるであろう。
【図２（Ａ）】
2014525134.tif 000004
【図２（Ｂ）】
2014525134.tif 000005
【図４】
2014525134.tif 000006
【図５】
2014525134.tif 000007
【図６】
2014525134.tif 000008
【図７】
2014525134.tif 000009
【図８】
2014525134.tif 000010
【図９】
2014525134.tif 000011
【図１０】
2014525134.tif 000012
【図１２】
2014525134.tif 000013
【図１３】
2014525134.tif 000014
【図１４】
2014525134.tif 000015
【図１６】
2014525134.tif 000016
【図１８】
2014525134.tif 000017
【図１（Ａ）】
2014525134.tif 000018
【図１（Ｂ）】
2014525134.tif 000019
【図３】
2014525134.tif 000020
【図１１】
2014525134.tif 000021
【図１５】
2014525134.tif 000022
【図１７】
2014525134.tif 000023
【手続補正書】
【提出日】平成26年1月23日(2014.1.23)
【手続補正１】
【補正対象書類名】特許請求の範囲
【補正対象項目名】全文
【補正方法】変更
【補正の内容】
【特許請求の範囲】
【請求項１】
第１基板から第２基板へと薄膜を転写する方法であって、下記工程：
（ａ）転写構造、及び第１基板表面上に備えられた薄膜を供給する工程であって、前記転写構造が支持層及び膜接触層を含み、前記転写構造が前記薄膜と接触し、前記支持層がエラストマーを含む、前記工程；
（ｂ）前記第１基板を除去して、膜接触層と接触する薄膜を有する転写構造を得る工程；
（ｃ）前記工程（ｂ）で得られた転写構造と第２基板表面を接触させる工程；ならびに
（ｄ）前記膜接触層を除去する工程、
を含む前記方法。
【請求項２】
前記薄膜が、１以上の膜であり、各膜が原子層、分子層、又はイオン層の厚みを有する、請求項１に記載の方法。
【請求項３】
前記支持層が、工程（ｄ）の除去の前又は除去の間に剥離される、請求項１又は２に記載の方法。
【請求項４】
前記薄膜が、グラフェン、窒化ホウ素（ＢＮ）、二硫化モリブデン（ＭｏＳ２）、モリブデン−硫黄−ヨウ素（ＭｏＳＩ）、テルル化モリブデン（Ｖ）（ＭｏＴｅ２）、テルル化ニオブ（ＩＶ）（ＮｂＴｅ２）、セレン化ニッケル（ＮｉＳｅ２）、二硫化タングステン（ＷＳ２）、銅（Ｃｕ）、金（Ａｕ）、銀（Ａｇ）、プラチナ（Ｐｔ）、パラジウム（Ｐｄ）、シリコン（Ｓｉ）、ガリウムヒ素（ＧａＡｓ）、インジウムガリウムヒ素（ＩｎＧａＡｓ）、銅インジウムガリウムヒ素、イットリウムバリウム酸化銅、チタン酸ストロンチウム（ＳｒＴｉＯ３）、テルル化カドミウム（ＣｄＴｅ）、ガリウムインジウムリン（ＧａＩｎＰ）、アルミナ（Ａｌ２Ｏ３）、及びこれらの組み合わせからなる群より選択される、請求項１〜３のいずれか１項に記載の方法。
【請求項５】
前記薄膜がパターン化されている、請求項１〜４のいずれか１項に記載の方法。
【請求項６】
前記エラストマーが、ポリ（ジメチルシロキサン）、ポリウレタン、ブタジエン−アクリロニトリルコポリマー、パーフルオロアルコキシポリマー、ポリエチレン、ポリ（エチルアクリレート）、ポリイソプレン、ポリブタジエン、ポリクロロペン（ｐｏｌｙｃｈｌｏｒｏｐｅｎｅ）、及びこれらの組み合わせからなる群より選択される、請求項１〜５のいずれか１項に記載の方法。
【請求項７】
前記支持層がパターン化されている、請求項１〜６のいずれか１項に記載の方法。
【請求項８】
前記支持層が１００μｍ〜１０ｍｍの厚みを有する、請求項１〜７のいずれか１項に記載の方法。
【請求項９】
前記支持層が、前記薄膜を前記膜接触層と接触させながら前記第１基板表面から前記第２基板表面へと前記薄膜を転写する間、前記薄膜に支持を提供する、請求項１〜８のいずれか１項に記載の方法。
【請求項１０】
前記膜接触層がポリマーを含む、請求項１〜９のいずれか１項に記載の方法。
【請求項１１】
前記ポリマーが、ポリスチレン、ポリカーボネート、ポリ（メチルメタクリレート）、ポリジメチルシロキサン、ポリイソブチレン、ジビニルシロキサン−ビス−ベンゾシクロブテン樹脂、ポリ（スチレンスルホン酸）、ポリアクリル酸、ポリ（アリルアミン塩酸塩）、ポリイミド、テトラフルオロエチレン及び２，２−ビストリフルオロメチル−４，５−ジフルオロ−１，３−ジオキソールのコポリマー、フッ素化メタクリレートポリマー、フルオロアクリレートポリマー、パーフルオロ（１−ブテニルビニルエーテル）ホモコポリマー、及びこれらの組み合わせからなる群より選択される、請求項１０に記載の方法。
【請求項１２】
前記膜接触層が１０〜５０００ｎｍの厚みを有する、請求項１〜１１のいずれか１項に記載の方法。
【請求項１３】
前記薄膜と膜接触層の接触がファンデルワールス相互作用による、請求項１〜１２のいずれか１項に記載の方法。
【請求項１４】
前記薄膜が、エレクトロスピニング、スピンコーティング、プレーティング、化学溶液堆積、化学気相成長、プラズマ化学気相成長、原子層堆積、加熱蒸着、電子ビーム蒸着、分子線エピタキシー、スパッタリング、パルスレーザー堆積、陰極アーク堆積、電子流体力学的堆積、インクジェットプリント、エアゾール噴霧、浸漬塗布、ドロップキャスティング、物理気相成長、真空昇華、ドクターブレード及びこれらの組み合わせによって第１基板表面上に供給される、請求項１〜１３のいずれか１項に記載の方法。
【請求項１５】
前記第２基板がリジッド基板又はフレキシブル基板である、請求項１〜１４のいずれか１項に記載の方法。
【請求項１６】
前記第２基板がパターン化されている、請求項１〜１５のいずれか１項に記載の方法。
【請求項１７】
工程（ａ）の供給の前又は後に、前記薄膜をパターン化する工程をさらに含む、請求項１〜１６のいずれか１項に記載の方法。
【請求項１８】
工程（ｃ）の接触が、前記転写構造に対して０．０１〜８ｂａｒの圧力を印加することを含む、請求項１〜１７のいずれか１項に記載の方法。
【請求項１９】
前記第２基板が薄膜デバイスに含まれる、請求項１〜１８のいずれか１項に記載の方法。
【請求項２０】
請求項１〜１８のいずれか１項に記載の方法により前記基板表面上に転写された薄膜を有する基板を含むデバイス。 
【国際調査報告】
2014525134.tif 000024
2014525134.tif 000025
2014525134.tif 000026